(57)【要約】【課題】逆導通型ＩＧＢＴすなわち、フライバックダイオード内臓ＩＧＢＴにおいては、デバイスチップの裏面に多数のドット状ダイオードカソード領域が分散形成されている。このダイオードカソード領域の導入は、通常、ウエハの裏面に通常のリソグラフィにより、レジスト膜のパターンを形成して、それをイオン注入のマスクとして実行される。しかし、このような裏面工程へのリソグラフィの導入は、ウエハの周辺部にリング状肉厚部を形成する方式、すなわち周辺肉厚リング薄膜ウエハ処理方式に於いては、工程的に煩雑であり、プロセスコストの増加を招くという問題がある。【解決手段】本願発明は、逆導通型ＩＧＢＴの周辺肉厚リング薄膜ウエハ処理方式による製造方法に於いて、ウエハの裏面への選択的不純物導入を、外部マスクを用いたイオン注入によって実行するものである。【選択図】図１９
2014107377.tif 000002
【特許請求の範囲】
【請求項１】
以下の工程を含む逆導通型ＩＧＢＴの製造方法：
（ａ）第１の主面および第２の主面を有し、前記第１の主面上に、マトリクス状に多数の単位チップ領域が形成された半導体ウエハを準備する工程；
（ｂ）前記半導体ウエハの前記第２の主面の内部領域を研削することにより薄膜化させ、前記半導体ウエハの周辺にリング状肉厚領域を残存させる工程；
（ｃ）前記工程（ｂ）の後、前記半導体ウエハの前記第２の主面に、外部マスクを取り付けた状態で、前記半導体ウエハの前記第２の主面側から、イオン注入を実行することにより、前記半導体ウエハの前記第２の主面内に、選択的に不純物イオンを導入する工程。
【請求項２】
請求項１の逆導通型ＩＧＢＴの製造方法において、更に、以下の工程を含む：
（ｄ）前記半導体ウエハから外部マスクを取り外す工程；
（ｅ）前記工程（ｄ）の後、前記不純物イオンの活性化のためのレーザアニールを実行する工程。
【請求項３】
請求項２の逆導通型ＩＧＢＴの製造方法において、更に、以下の工程を含む：
（ｆ）前記工程（ｅ）の後、前記半導体ウエハの前記第２の主面に、メタル裏面電極を形成する工程。
【請求項４】
請求項３の逆導通型ＩＧＢＴの製造方法において、更に、以下の工程を含む：
（ｇ）前記工程（ｆ）の後、前記半導体ウエハに対して、電子線を照射する工程。
【請求項５】
請求項４の逆導通型ＩＧＢＴの製造方法において、更に、以下の工程を含む：
（ｈ）前記工程（ｇ）の後、前記リング状肉厚領域を除去する工程；
（ｉ）前記工程（ｈ）の後、前記半導体ウエハを個々の単位チップ領域に分割する工程。
【請求項６】
請求項５の逆導通型ＩＧＢＴの製造方法において、前記不純物イオンは、半導体ウエハの前記第２の主面の逆導通ダイオードのカソード領域となるべき部分に導入される。
【請求項７】
請求項６の逆導通型ＩＧＢＴの製造方法において、前記外部マスクは、イオン注入の際には、前記リング状肉厚領域の内部の円形凹部にはめ込まれている。
【請求項８】
請求項７の逆導通型ＩＧＢＴの製造方法において、前記外部マスクのイオン注入マスク領域は、ポリイミド膜によって構成されている。
【請求項９】
請求項８の逆導通型ＩＧＢＴの製造方法において、前記外部マスクの前記イオン注入マスク領域は、前記外部マスクのリング状枠体によって周辺を保持されている。
【請求項１０】
請求項９の逆導通型ＩＧＢＴの製造方法において、前記半導体ウエハの前記リング状肉厚領域と、前記外部マスクの前記リング状枠体は、イオン注入の際には、相互に粘着テープによって、固定されている。
【発明の詳細な説明】
【技術分野】
【０００１】
本願は、半導体集積回路装置（または半導体装置）の製造方法に関し、たとえば、逆導通型（Ｒｅｖｅｒｓｅ  Ｃｏｎｄｕｃｔｉｎｇ）ＩＧＢＴ（Ｉｎｓｕｌａｔｅｄ  Ｇａｔｅ  Ｂｉｐｏｌａｒ  Ｔｒａｎｓｉｓｔｏｒ）等のパワー系半導体装置の製造プロセスに適用することができるものである。
【背景技術】
【０００２】
日本特開２００４−１０３７６５号公報（特許文献１）は、ＦＺ（Ｆｌｏａｔｉｎｇ  Ｚｏｎｅ）法による単結晶シリコンウエハを用いたＩＧＢＴに関するものである。そこには、ポリイミド膜等を表面に形成した薄膜ウエハを高湿度条件に保持することで、ウエハの反りを解消する技術が開示されている。
【０００３】
日本特開２００７−３３５６５９号公報（特許文献２）には、エッチングによって、ウエハの裏面の周辺部にリム（厚い部分）を有する半導体ウエハが開示されている。
【０００４】
日本特開２０１１−１５５０９２号公報（特許文献３）は、逆導通型ＩＧＢＴに関するものである。そこには、デバイスの裏面のＰ型コレクタ領域に複数のドット状のＮ型不純物領域をフォトリソグラフィとイオン注入の組み合わせにより形成することでＦＷＤ（Ｆｌｙ  Ｗｈｅｅｌ  Ｄｉｏｄｅ）を内蔵させた逆導通型ＩＧＢＴが開示されている。
【先行技術文献】
【特許文献】
【０００５】
【特許文献１】特開２００４−１０３７６５号公報
【特許文献２】特開２００７−３３５６５９号公報
【特許文献３】特開２０１１−１５５０９２号公報
【発明の概要】
【発明が解決しようとする課題】
【０００６】
逆導通型ＩＧＢＴすなわち、フライバックダイオード内臓ＩＧＢＴにおいては、デバイスチップの裏面に多数のドット状ダイオードカソード領域が分散形成されている。このダイオードカソード領域の導入は、通常、ウエハの裏面に通常のリソグラフィにより、レジスト膜のパターンを形成して、それをイオン注入のマスクとして実行される。しかし、このような裏面工程へのリソグラフィの導入は、ウエハの周辺部にリング状肉厚部を形成する方式（以下、「周辺肉厚リング薄膜ウエハ処理方式」という）に於いては、工程的に煩雑であり、プロセスコストの増加を招くという問題がある。
【０００７】
このような課題を解決するための手段等を以下に説明するが、その他の課題と新規な特徴は本明細書の記述及び添付図面から明らかになるであろう。
【課題を解決するための手段】
【０００８】
本願において開示される実施の形態のうち代表的なものの概要を簡単に説明すれば下記の通りである。
【０００９】
すなわち、本願の一実施の形態の概要は、逆導通型ＩＧＢＴの周辺肉厚リング薄膜ウエハ処理方式による製造方法に於いて、ウエハの裏面への選択的不純物導入を、外部マスクを用いたイオン注入によって実行するものである。
【発明の効果】
【００１０】
本願において開示される実施の形態のうち代表的なものによって得られる効果を簡単に説明すれば下記のとおりである。
【００１１】
すなわち、前記本願の一実施の形態によれば、周辺肉厚リング薄膜ウエハ処理方式における裏面工程の簡素化が可能となる。
【図面の簡単な説明】
【００１２】
【図１】本願発明の一実施の形態の対象デバイスである逆導通型ＩＧＢＴをモータドライブ回路に適用したときの回路の一例を示す要部回路図である。
【図２】本願発明の前記一実施の形態の対象デバイスである逆導通型ＩＧＢＴの基本的構造を説明するための模式回路図である。
【図３】本願発明の前記一実施の形態の対象デバイスである逆導通型ＩＧＢＴのチップ上面図である。
【図４】図３のセル領域内部広域切り取り部Ｒ１の拡大平面図である。
【図５】図４のセル領域内部単位周期切り取り部Ｒ２のデバイス断面図である。
【図６】図４のセル領域内部単位周期切り取り部Ｒ２に対応するデバイス断面プロセスフロー図（表面側プロセス完了時点）である。
【図７】図４のセル領域内部単位周期切り取り部Ｒ２に対応するデバイス断面プロセスフロー図（ＢＧテープ貼り付け）である。
【図８】図４のセル領域内部単位周期切り取り部Ｒ２に対応するデバイス断面プロセスフロー図（バックグラインディング）である。
【図９】図４のセル領域内部単位周期切り取り部Ｒ２に対応するデバイス断面プロセスフロー図（P＋コレクタ領域およびＮ型フィールドストップ領域の形成）である。
【図１０】図４のセル領域内部単位周期切り取り部Ｒ２に対応するデバイス断面プロセスフロー図（ダイオードカソード領域へのイオン注入）である。
【図１１】図４のセル領域内部単位周期切り取り部Ｒ２に対応するデバイス断面プロセスフロー図（イオン注入後のアニール）である。
【図１２】図４のセル領域内部単位周期切り取り部Ｒ２に対応するデバイス断面プロセスフロー図（コレクタメタル電極形成）である。
【図１３】図４のセル領域内部単位周期切り取り部Ｒ２に対応するデバイス断面プロセスフロー図（ダイシングテープ貼り付け）である。
【図１４】図４のセル領域内部単位周期切り取り部Ｒ２に対応するデバイス断面プロセスフロー図（ダイシング）である。
【図１５】本願の前記一実施の形態のバックグラインディング工程の詳細を説明するためのウエハの裏面全体図である。
【図１６】図１５のＢ−Ｂ’断面に対応するウエハの全体断面図である。
【図１７】本願の前記一実施の形態に使用する外部マスクの詳細を説明するための外部マスクの表面全体図である。
【図１８】図１７のＢ−Ｂ’断面に対応する外部マスクの全体断面図である。
【図１９】図１０のイオン注入の際のウエハと外部マスクの相互関係を示すウエハおよび外部マスク（図１８に対応）の全体断面図である。
【図２０】本願の前記一実施の形態に使用する外部マスクの変形例を説明するための図１９に対応する１０のイオン注入の際のウエハと外部マスクの相互関係を示すウエハおよび外部マスクの全体断面図である。
【図２１】本願発明の対象デバイスの原理を説明するための図４のセル領域内部単位周期切り取り部Ｒ２に対応するデバイス断面図である。
【図２２】本願発明の一実施の形態の対象デバイスである逆導通型ＩＧＢＴの裏面ダイオードカソード分布図（基本レイアウト：直交格子全面敷き詰め方式）である。
【図２３】本願発明の一実施の形態の対象デバイスである逆導通型ＩＧＢＴのデバイス特性を示す特性図である。
【図２４】図２２に対応する広域平面図（基本レイアウト：直交格子全面敷き詰め方式）である。
【図２５】図２２に対応する広域平面図（基本レイアウト：ミクロ空孔＆敷き詰め方式）である。
【図２６】図２２に対応する広域平面図（基本レイアウト：傾斜格子全面敷き詰め方式）である。
【図２７】本願の前記一実施の形態の逆導通型ＩＧＢＴの製造方法のアウトラインを説明するためのウエハの全体上面および、そのＣ−Ｃ’断面の様子を示すウエハおよび外部マスクの全体断面図である。
【発明を実施するための形態】
【００１３】
〔実施の形態の概要〕
先ず、本願において開示される発明の代表的な実施の形態について概要を説明する。
【００１４】
１．以下の工程を含む逆導通型ＩＧＢＴの製造方法：
（ａ）第１の主面および第２の主面を有し、前記第１の主面上に、マトリクス状に多数の単位チップ領域が形成された半導体ウエハを準備する工程；
（ｂ）前記半導体ウエハの前記第２の主面の内部領域を研削することにより薄膜化させ、前記半導体ウエハの周辺にリング状肉厚領域を残存させる工程；
（ｃ）前記工程（ｂ）の後、前記半導体ウエハの前記第２の主面に、外部マスクを取り付けた状態で、前記半導体ウエハの前記第２の主面側から、イオン注入を実行することにより、前記半導体ウエハの前記第２の主面内に、選択的に不純物イオンを導入する工程。
【００１５】
２．前記項１の逆導通型ＩＧＢＴの製造方法において、更に、以下の工程を含む：
（ｄ）前記半導体ウエハから外部マスクを取り外す工程；
（ｅ）前記工程（ｄ）の後、前記不純物イオンの活性化のためのレーザアニールを実行する工程。
【００１６】
３．前記項２の逆導通型ＩＧＢＴの製造方法において、更に、以下の工程を含む：
（ｆ）前記工程（ｅ）の後、前記半導体ウエハの前記第２の主面に、メタル裏面電極を形成する工程。
【００１７】
４．前記項３の逆導通型ＩＧＢＴの製造方法において、更に、以下の工程を含む：
（ｇ）前記工程（ｆ）の後、前記半導体ウエハに対して、電子線を照射する工程。
【００１８】
５．前記項４の逆導通型ＩＧＢＴの製造方法において、更に、以下の工程を含む：
（ｈ）前記工程（ｇ）の後、前記リング状肉厚領域を除去する工程；
（ｉ）前記工程（ｈ）の後、前記半導体ウエハを個々の単位チップ領域に分割する工程。
【００１９】
６．前記項１から５のいずれか一つの逆導通型ＩＧＢＴの製造方法において、前記不純物イオンは、半導体ウエハの前記第２の主面の逆導通ダイオードのカソード領域となるべき部分に導入される。
【００２０】
７．前記項１から６のいずれか一つの逆導通型ＩＧＢＴの製造方法において、前記外部マスクは、イオン注入の際には、前記リング状肉厚領域の内部の円形凹部にはめ込まれている。
【００２１】
８．前記項１から７のいずれか一つの逆導通型ＩＧＢＴの製造方法において、前記外部マスクのイオン注入マスク領域は、ポリイミド膜によって構成されている。
【００２２】
９．前記項８の逆導通型ＩＧＢＴの製造方法において、前記外部マスクの前記イオン注入マスク領域は、前記外部マスクのリング状枠体によって周辺を保持されている。
【００２３】
１０．  前記項９の逆導通型ＩＧＢＴの製造方法において、前記半導体ウエハの前記リング状肉厚領域と、前記外部マスクの前記リング状枠体は、イオン注入の際には、相互に粘着テープによって、固定されている。
【００２４】
〔本願における記載形式・基本的用語・用法の説明〕
１．本願において、実施の態様の記載は、必要に応じて、便宜上複数のセクションに分けて記載する場合もあるが、特にそうでない旨明示した場合を除き、これらは相互に独立別個のものではなく、単一の例の各部分、一方が他方の一部詳細または一部または全部の変形例等である。また、原則として、同様の部分は繰り返しを省略する。また、実施の態様における各構成要素は、特にそうでない旨明示した場合、理論的にその数に限定される場合および文脈から明らかにそうでない場合を除き、必須のものではない。
【００２５】
更に、本願において、「半導体装置」というときは、主に、各種トランジスタ（能動素子）単体、またはそれらを中心に、抵抗、コンデンサ等を半導体チップ等（たとえば単結晶シリコン基板）上に集積したものをいう。ここで、各種トランジスタの代表的なものとしては、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）に代表されるＭＩＳＦＥＴ（Ｍｅｔａｌ  Ｉｎｓｕｌａｔｏｒ  Ｓｅｍｉｃｏｎｄｕｃｔｏｒ  Ｆｉｅｌｄ  Ｅｆｆｅｃｔ  Ｔｒａｎｓｉｓｔｏｒ）を例示することができる。このとき、各種単体トランジスタの代表的なものとしては、パワーＭＯＳＦＥＴやＩＧＢＴ（Ｉｎｓｕｌａｔｅｄ  Ｇａｔｅ  Ｂｉｐｏｌａｒ  Ｔｒａｎｓｉｓｔｏｒ）を例示することができる。これらは、一本にパワー系半導体デバイスに分類され、その中には、パワーＭＯＳＦＥＴ、ＩＧＢＴの外、バイポーラパワートランジスタ、サイリスタ（Ｔｈｙｒｉｓｔｏｒ）、パワーダイオード等を含む。
【００２６】
パワーＭＯＳＦＥＴの代表的な形態は、表面にソース電極があり、裏面にドレイン電極がある２重拡散型縦型パワーＭＯＳＦＥＴ（Ｄｏｕｂｌｅ  Ｄｕｆｆｕｓｅｄ  Ｖｅｒｔｉｃａｌ  Ｐｏｗｅｒ  ＭＯＳＦＥＴ）である。この２重拡散型縦型パワーＭＯＳＦＥＴには、主に２種類に分類でき、第１は実施形態において主に説明するプレーナゲート（Ｐｌａｎａｒ  Ｇａｔｅ）型であり、第２はＵ−ＭＯＳＦＥＴ等のトレンチ（Ｔｒｅｎｃｈ  Ｇａｔｅ）ゲート型である。
【００２７】
パワーＭＯＳＦＥＴには、その他に、ＬＤ−ＭＯＳＦＥＴ（Ｌａｔｅｒａｌ−Ｄｉｆｆｕｓｅｄ  ＭＯＳＦＥＴ）がある。
【００２８】
２．同様に実施の態様等の記載において、材料、組成等について、「ＡからなるＸ」等といっても、特にそうでない旨明示した場合および文脈から明らかに、そうでない場合を除き、Ａ以外の要素を主要な構成要素のひとつとするものを排除するものではない。たとえば、成分についていえば、「Ａを主要な成分として含むＸ」等の意味である。たとえば、「シリコン部材」等といっても、純粋なシリコンに限定されるものではなく、ＳｉＧｅ合金やその他シリコンを主要な成分とする多元合金、その他の添加物等を含む部材も含むものであることはいうまでもない。
【００２９】
同様に、「酸化シリコン膜」、「酸化シリコン系絶縁膜」等と言っても、比較的純粋な非ドープ酸化シリコン（Ｕｎｄｏｐｅｄ  Ｓｉｌｉｃｏｎ  Ｄｉｏｘｉｄｅ）だけでなく、その他の酸化シリコンを主要な成分とする絶縁膜を含む。たとえば、ＴＥＯＳベース酸化シリコン（ＴＥＯＳ−ｂａｓｅｄ  ｓｉｌｉｃｏｎ  ｏｘｉｄｅ）、ＰＳＧ（Ｐｈｏｓｐｈｏｒｕｓ  Ｓｉｌｉｃａｔｅ  Ｇｌａｓｓ）、ＢＰＳＧ（Ｂｏｒｏｐｈｏｓｐｈｏｓｉｌｉｃａｔｅ  Ｇｌａｓｓ）等の不純物をドープした酸化シリコン系絶縁膜も酸化シリコン膜である。また、熱酸化膜、ＣＶＤ酸化膜のほか、ＳＯＧ（Ｓｐｉｎ  Ｏｎ  Ｇｌａｓｓ）、ナノクラスタリングシリカ（ＮＳＣ：Ｎａｎｏ−Ｃｌｕｓｔｅｒｉｎｇ  Ｓｉｌｉｃａ）等の塗布系膜も酸化シリコン膜または酸化シリコン系絶縁膜である。そのほか、ＦＳＧ（Ｆｌｕｏｒｏｓｉｌｉｃａｔｅ  Ｇｌａｓｓ）、ＳｉＯＣ（Ｓｉｌｉｃｏｎ  Ｏｘｉｃａｒｂｉｄｅ）またはカーボンドープ酸化シリコン（Ｃａｒｂｏｎ−ｄｏｐｅｄ  Ｓｉｌｉｃｏｎ  ｏｘｉｄｅ）またはＯＳＧ（Ｏｒｇａｎｏｓｉｌｉｃａｔｅ  Ｇｌａｓｓ）等のＬｏｗ−ｋ絶縁膜も同様に、酸化シリコン膜または酸化シリコン系絶縁膜である。更に、これらと同様な部材に空孔を導入したシリカ系Ｌｏｗ−ｋ絶縁膜（ポーラス系絶縁膜、「ポーラスまたは多孔質」というときは、分子性多孔質を含む）も酸化シリコン膜または酸化シリコン系絶縁膜である。
【００３０】
また、酸化シリコン系絶縁膜と並んで、半導体分野で常用されているシリコン系絶縁膜としては、窒化シリコン系絶縁膜がある。この系統に属する材料としては、ＳｉＮ，ＳｉＣＮ，ＳｉＮＨ，ＳｉＣＮＨ等がある。ここで、「窒化シリコン」というときは、特にそうでない旨明示したときを除き、ＳｉＮおよびＳｉＮＨの両方を含む。同様に、「ＳｉＣＮ」というときは、特にそうでない旨明示したときを除き、ＳｉＣＮおよびＳｉＣＮＨの両方を含む。
【００３１】
３．「ウエハ」というときは、通常は半導体集積回路装置（半導体装置、電子装置も同じ）をその上に形成する単結晶シリコンウエハを指すが、エピタキシャルウエハ、ＳＯＩ基板、ＬＣＤガラス基板等の絶縁基板と半導体層等の複合ウエハ等も含むことは言うまでもない。
【００３２】
４．図形、位置、属性等に関して、好適な例示をするが、特にそうでない旨明示した場合および文脈から明らかにそうでない場合を除き、厳密にそれに限定されるものではないことは言うまでもない。従って、たとえば、「正方形」とは、ほぼ正方形を含み、「直交」とは、ほぼ直交する場合を含み、「一致」とは、ほぼ一致する場合を含む。このことは、「平行」、「直角」についても同じである。従って、たとえば、完全な平行からの１０度程度のずれは、平行に属する。
【００３３】
また、ある領域について、「全体」、「全般」、「全域」等というときは、「ほぼ全体」、「ほぼ全般」、「ほぼ全域」等の場合を含む。従って、たとえば、ある領域の８０％以上は、「全体」、「全般」、「全域」ということができる。このことは、「全周」、「全長」等についても同じである。
【００３４】
更に、有るものの形状について、「矩形」というときは、「ほぼ矩形」を含む。従って、たとえば、矩形と異なる部分の面積が、全体の２０％程度未満であれば、矩形ということができる。この場合に於いて、このことは、「環状」等についても同じである。この場合に於いて、環状体が、分断されている場合は、その分断された要素部分を内挿または外挿した部分が環状体の一部である。なお、本願に於いて、外部マスクの枠体およびウエハの周辺肉厚部等について、「環状」または「リング状」というときは、基本的に閉環を意味する。
【００３５】
また、周期性についても、「周期的」は、ほぼ周期的を含み、個々の要素について、たとえば、周期のずれが２０％未満程度であれば、個々の要素は「周期的」ということができる。更に、この範囲から外れるものが、その周期性の対象となる全要素のたとえば２０％未満程度であれば、全体として「周期的」ということができる。
【００３６】
なお、本節の定義は、一般的なものであり、以下の個別の記載で異なる定義があるときは、ここの部分については、個別の記載を優先する。ただし、当該個別の記載部分に規定等されていない部分については、明確に否定されていない限り、本節の定義、規定等がなお有効である。
【００３７】
５．さらに、特定の数値、数量に言及したときも、特にそうでない旨明示した場合、理論的にその数に限定される場合および文脈から明らかにそうでない場合を除き、その特定の数値を超える数値であってもよいし、その特定の数値未満の数値でもよい。
【００３８】
６．本願に於いて、「外部マスク」とは、ウエハに装着して使用するために、予めパターンが形成されたイオン注入用マスクであって、着脱して、複数回使用できるものを言う。これに対して、通常のマスク、すなわち、「内部マスク」とは、ウエハに塗布又は接着した膜に事後的にパターンを形成するマスクである。また、外部マスクは、ウエハ外に設置して、イオン経路を部分的に遮断するアパーチャ（Ａｐｅｒｔｕｒｅ）とは異なる概念である。
【００３９】
〔実施の形態の詳細〕
実施の形態について更に詳述する。各図中において、同一または同様の部分は同一または類似の記号または参照番号で示し、説明は原則として繰り返さない。
【００４０】
また、添付図面においては、却って、煩雑になる場合または空隙との区別が明確である場合には、断面であってもハッチング等を省略する場合がある。これに関連して、説明等から明らかである場合等には、平面的に閉じた孔であっても、背景の輪郭線を省略する場合がある。更に、断面でなくとも、空隙でないことを明示するために、ハッチングを付すことがある。
【００４１】
なお、二者択一の場合の呼称に関して、一方を「第１」等として、他方を「第２」等と呼ぶ場合に於いて、代表的な実施の形態に沿って、対応付けして例示する場合があるが、たとえば「第１」といっても、例示した当該選択肢に限定されるものではないことは言うまでもない。
【００４２】
１．本願の一実施の形態の対象デバイスである逆導通型ＩＧＢＴ（半導体装置）であるフライバックダイオード内臓ＩＧＢＴの応用回路等の説明（主に図１および図２）
以下に示す応用例は、単なる一例であり、他の応用を目的とするデバイスにも適用できることは言うまでもない。
【００４３】
図１は本願発明の一実施の形態の対象デバイスである逆導通型ＩＧＢＴをモータドライブ回路に適用したときの回路の一例を示す要部回路図である。図２は本願発明の一実施の形態の対象デバイスである逆導通型ＩＧＢＴの基本的構造を説明するための模式回路図である。これらに基づいて、本願の一実施の形態の対象デバイスである逆導通型ＩＧＢＴ（半導体装置）であるフライバックダイオード内臓ＩＧＢＴの応用例を説明する。
【００４４】
フライバックダイオード内臓ＩＧＢＴ３ａ，３ｂ，３ｃ，３ｄ，３ｅ，３ｆの具体的適用回路の一例（３相モータ駆動回路）を図１に示す。図１に示すように、この３相モータ駆動回路は、フライバックダイオード内臓ＩＧＢＴ３ａ，３ｂ，３ｃ，３ｄ，３ｅ，３ｆを用いて、直流電源６からの出力を高速スイッチングすることで、３相モータ７を駆動している。各フライバックダイオード内臓ＩＧＢＴ３ａ，３ｂ，３ｃ，３ｄ，３ｅ，３ｆは、ＩＧＢＴ素子部４ａ，４ｂ，４ｃ，４ｄ，４ｅ，４ｆとフライバックダイオード部５ａ，５ｂ，５ｃ，５ｄ，５ｅ，５ｆの組み合わせで構成されている。
【００４５】
ここで、図２に示すように、個々のフライバックダイオード内臓ＩＧＢＴ素子３（逆導通ＩＧＢＴ）は、ＩＧＢＴ素子部４とフライバックダイオード部５から構成されている。逆導通ＩＧＢＴ素子３の各端子は、従来のバイポーラトランジスタ（またはパワーＭＯＳＦＥＴ）の端子と対応して、便宜上、エミッタ端子Ｅ、コレクタ端子Ｃ、ゲート端子Ｇ等と呼ばれるが、これらの呼び名は、必ずしも内部トランジスタの動作と対応するものではない。
【００４６】
２．本願の前記一実施の形態の対象デバイスである逆導通型ＩＧＢＴ（半導体装置）のデバイス構造の説明（主に図３から図５）
このセクションでは、図２に示した逆導通ＩＧＢＴ素子３のチップの一例を説明する。通常、耐圧６００ボルトの逆導通ＩＧＢＴ素子３を例にとると、チップサイズは、３から６ミリメートル角が平均的である。ここでは、説明の都合上、縦４ミリメートル（図３のＹ方向）、横５．２ミリメートル（図３のＸ方向）のチップを例にとり説明する。ここでは、デバイスの耐圧をたとえば、６００ボルト程度として説明する。
【００４７】
図３は本願発明の一実施の形態の対象デバイスである逆導通型ＩＧＢＴのチップ上面図である。図４は図３のセル領域８の内部広域切り取り部Ｒ１の拡大平面図である。図５は図４のセル領域８の内部単位周期切り取り部Ｒ２のデバイス断面図である。これらに基づいて、本願の一実施の形態の対象デバイスである逆導通型ＩＧＢＴ（半導体装置）のデバイス構造を説明する。ＩＧＢＴセル領域８のサイズは、縦４ミリメートル、横５．２ミリメートルのチップでは、たとえば、縦３ミリメートル、横４ミリメートル程度である。
【００４８】
まず、図３に基づいてチップの上面１ａ（デバイス面または第１の主面）の構造の概略を説明する。図３に示すように、逆導通型ＩＧＢＴのチップ２の周辺領域には、環状のガードリング９が設けられており、その内側にはゲートパッドＧおよびエミッタパッドＥが設けられている。ここでは、一例として、縦４ミリメートル程度、横５．２ミリメートル程度とする。
【００４９】
次に図３のセル領域内部広域切り取り部Ｒ１の拡大平面図を図４に示す。図４に示すように、セル領域８（ＩＧＢＴセル領域）は、Ｘ方向には連続的な併進対象性（すなわち、線状ゲート構造）を有し、Ｙ方向には周期Ｔ（セル領域繰り返し構造単位周期）の周期構造を有する。すなわち、Ｙ方向には、一定の間隔を置いて、同一幅の線状ゲート電極１１（たとえばポリシリコントレンチゲート電極）が配置されており、各トレンチゲート電極１１に沿うように、Ｎ＋エミッタ領域１２が設けられている。更に、隣接する一対のＮ＋エミッタ領域１２に跨るように、P＋ボディコンタクト領域１４が設けられている。
【００５０】
次に、図４のセル領域内部単位周期切り取り部Ｒ２の断面構造を図５に示す。図５に示すように、たとえばＮ−型単結晶シリコン基板１のデバイス面１ａには、たとえばアルミニウム系エミッタメタル電極１０が形成されている。そして、シリコン基板１のデバイス面１ａの表面領域には、Ｎ＋エミッタ領域１２、P型ボディ領域１３、P＋ボディコンタクト領域１４、酸化シリコン膜等の絶縁膜（側面部はゲート絶縁膜１５）で周囲を取り囲まれたトレンチゲート電極１１が形成されている。一方、シリコン基板１の裏面１ｂには、コレクタメタル電極１８が形成されており、シリコン基板１の裏面１ｂ側の表面領域のほぼ全面には、P＋コレクタ領域１７（第２導電型のコレクタ領域）が形成されている。P型ボディ領域１３とP＋コレクタ領域１７の間のシリコン基板１の主要部を占有する領域は、Ｎ−型ドリフト領域１６（第１導電型のドリフト領域）であり、Ｎ−型ドリフト領域１６のP＋コレクタ領域１７側端部のほぼ全面には、Ｎ−型ドリフト領域１６よりも高濃度のＮ型フィールドストップ領域２１が設けられている。更に、P＋コレクタ領域１７を貫通してＮ型フィールドストップ領域２１と連結するように、コレクタ領域貫通Ｎ＋領域１９（ダイオードカソード領域）が設けられている。図中に一点破線で囲んだのは、ＩＧＢＴ素子部４およびフライバックダイオード部５である。なお、ここで囲んだ領域は、説明のため単純化しており、そのような作用をする領域の全部を含むものではない。
【００５１】
ここで、各部の寸法、不純物濃度の一例を示すと、以下のごとくである。すなわち、トレンチ幅０．３５から０．５マイクロメートル程度、ゲート電極のピッチ２から３マイクロメートル程度、トレンチ深さ１．５マイクロメートル程度、ｐボディ領域１３の深さ１マイクロメートル程度（不純物濃度：ボロン２ｘ１０１７/ｃｍ３程度）である。更に、エミッタ領域１２の深さ０．２５マイクロメートル程度（不純物濃度：砒素２ｘ１０２０/ｃｍ３程度）、P＋ボディコンタクト領域１４の深さ１．３マイクロメートル程度（不純物濃度：ボロン２ｘ１０２０/ｃｍ３程度）、コレクタ領域１７の厚さ０．６マイクロメートル程度、Ｎ型フィールドストップ領域２１の厚さ０．９マイクロメートル程度である。
【００５２】
３．本願の前記一実施の形態の逆導通型ＩＧＢＴ（半導体装置）の製造プロセスの要部説明（主に図６から図１４）
ここでは、ウエハプロセスを説明するが、ここでは主にＮ−型シリコン単結晶（たとえばリン濃度２ｘ１０１４/ｃｍ３程度）の２００φウエハを例にとり説明する。しかし、ここで説明することは、１５０φ、１００φ、３００φ、４５０φ等の各種径のウエハにも、ほぼそのまま当てはまる。なお、結晶方位を示す結晶方位表示部としてノッチ２０（図１５）を使用する例を示したが、ノッチ２０の代わりにオリエンテーションフラットを使用してもよい。
【００５３】
図６は図４のセル領域内部単位周期切り取り部Ｒ２に対応するデバイス断面プロセスフロー図（表面側プロセス完了時点）である。図７は図４のセル領域内部単位周期切り取り部Ｒ２に対応するデバイス断面プロセスフロー図（ＢＧテープ貼り付け）である。図８は図４のセル領域内部単位周期切り取り部Ｒ２に対応するデバイス断面プロセスフロー図（バックグラインディング）である。図９は図４のセル領域内部単位周期切り取り部Ｒ２に対応するデバイス断面プロセスフロー図（P＋コレクタ領域およびＮ型フィールドストップ領域の形成）である。図１０は図４のセル領域内部単位周期切り取り部Ｒ２に対応するデバイス断面プロセスフロー図（ダイオードカソード領域へのイオン注入）である。図１１は図４のセル領域内部単位周期切り取り部Ｒ２に対応するデバイス断面プロセスフロー図（イオン注入後のアニール）である。図１２は図４のセル領域内部単位周期切り取り部Ｒ２に対応するデバイス断面プロセスフロー図（コレクタメタル電極形成）である。図１３は図４のセル領域内部単位周期切り取り部Ｒ２に対応するデバイス断面プロセスフロー図（ダイシングテープ貼り付け）である。図１４は図４のセル領域内部単位周期切り取り部Ｒ２に対応するデバイス断面プロセスフロー図（ダイシング）である。これらに基づいて、本願の一実施の形態の逆導通型ＩＧＢＴ（半導体装置）の製造プロセスの要部を説明する。
【００５４】
ここでは、ウエハプロセスの内、図６に示すファイナルパッシベーション形成およびファイナルパッシベーション膜への必要な開口形成（ゲート開口、エミッタ開口）以降について説明する（なお、図は、セル領域のファイナルパッシベーション膜の開口部分に当たるため、ファイナルパッシベーション膜は現れていない）。なお、ファイナルパッシベーション膜の最上部の部材としては、たとえばポリイミド系有機樹脂膜等の表面保護性の有機開樹脂膜を適用するのが好適である。これは、ＢＧテープ等の剥離後のプロセスに於いて、ウエハの表面側を機械的な損傷から保護するのに有効だからである。
【００５５】
ファイナルパッシベーション膜への必要な開口形成が完了すると、図７に示すように、ウエハ１の表面１ａにＢＧ（Ｂａｃｋ  Ｇｒｉｎｇｉｎｇ）テープ３１（たとえば厚さ百数十マイクロメートル程度）を張り付ける。
【００５６】
次に、図８のように、ＢＧテープ３１側をバックグラインディング装置の吸着ステージに吸着した状態で、ウエハ１の裏面１ｂ（すなわちＮ−型基板部１ｓ）に回転するグラインディングホイールを押し当てて、図７のバックグラインディングで除去される部分２２に対してバックグラインディング処理を実行することにより、当該部分を取り除く。このとき、元のウエハ１の厚さは、たとえば、７２５マイクロメートル程度であるが、バックグラインディング後は、５０から１５０マイクロメートル程度である。その後、不要になったＢＧテープ３１を剥離する。次に、必要に応じて、ウエハ１の裏面１ｂ側に対して、スピンエッチ処理（エッチング量としては、たとえば２マイクロメートル程度）等を施す。
【００５７】
次に、図９のように、ウエハ１の表面１ａ側をイオン注入装置のウエハステージに吸着した状態で、ウエハ１の裏面１ｂ（Ｎ−型基板部１ｓ）のほぼ全面に対して、コレクタ領域１７（図１０）を形成するためのボロンイオン注入５２（たとえばボロン、４０ＫｅＶ，５ｘ１０１４/ｃｍ２程度）を実行する。更に、フィールドストップ領域２１（図１０）を形成するための燐イオン注入５３（たとえばリン、３５０Ｋｅｖ，４ｘ１０１２/ｃｍ２程度）および、その活性化のためのアニール処理、たとえばレーザアニール等を実行する。
【００５８】
次に、図１０に示すように、ウエハ１の裏面１ｂ側に、コレクタ領域貫通Ｎ＋領域（すなわちダイオードカソード領域）へのイオン注入用の外部マスク２３を取り付けた状態で、ウエハ１の表面１ａ側をイオン注入装置のウエハステージに吸着させる。そして、外部マスク２３のイオン注入マスク領域２３ｂの開口２３ｐを通して、コレクタ領域貫通Ｎ＋領域への燐イオン注入５４（たとえばリン、２５０Ｋｅｖ，５ｘ１０１４/ｃｍ２および１２５ＫｅＶ，１ｘ１０１５/ｃｍ２程度）を実行する。これにより、逆導通ダイオードのカソード領域となるべき領域に、不純物イオンが導入されたこととなる。その後、不要になった外部マスク２３を取り外す。このように、比較的簡単に、ウエハの裏面に対して、選択的なイオン注入を実行することが出来る。
【００５９】
次に、例えば、レーザアニール（活性化アニール）等により、イオン注入で導入した不純物の活性化を実行することによって、図１１に示すように、ダイオードカソード領域１９を形成する。このように、外部マスク２３を取り外した状態で、レーザアニールを実施するので、外部マスクの劣化やウエハの汚染を防止することが出来る。
【００６０】
次に、必要に応じて、ウエハ１の裏面１ｂ側に対して、弗酸系エッチング液等を用いて、スピンエッチ処理等の表面処理を施した後、図１２に示すように、たとえばウエハ１の表面１ａ側を下にしてスパッタリング装置のウエハステージ上に設置した状態で、スパッタリング成膜等により、コレクタメタル電極１８を形成する。コレクタメタル電極１８の構成としては、たとえば、ウエハに近い側から、ニッケル膜、チタン膜、ニッケル膜、金膜等の好適な一例として例示することができる。その後、必要に応じて、少数キャリアのライフタイム制御のための電子線照射および、そのアニール処理等を実行する。このように、レーザアニール、メタル裏面電極形成、電子線照射等の加熱を伴うプロセスを、外部マスクを取り外した上体で実行できるので、外部マスクの劣化やウエハの汚染を回避することができるメリットを有する。
【００６１】
次に、図１３に示すように、ウエハ１の裏面１ｂにダイシングテープ３３を貼り付けて、それを介してウエハ１をダイシングフレームに固定する。その状態で、まず、リング状肉厚領域４２を例えば、ダイシングブレード等により、切断除去する。
【００６２】
次に、図１４に示すような状態で、ダンシングを実行することにより、ウエハ１を個々のチップ２に分割する。これによって図３に示すようなチップが得られる。
【００６３】
４．本願の前記一実施の形態の要部プロセスに関する詳細および外部マスクの変形例の説明（主に図１５から図２０）
このセクションでは、セクション３で説明したバックグラインディング工程（図８）、ダイオードカソード導入工程に使用する外部マスクの詳細、および、外部マスクの変形例を説明する。
【００６４】
図１５は本願の前記一実施の形態のバックグラインディング工程の詳細を説明するためのウエハの裏面全体図である。図１６は図１５のＢ−Ｂ’断面に対応するウエハの全体断面図である。図１７は本願の前記一実施の形態に使用する外部マスクの詳細を説明するための外部マスクの表面全体図である。図１８は図１７のＢ−Ｂ’断面に対応する外部マスクの全体断面図である。図１９は図１０のイオン注入の際のウエハと外部マスクの相互関係を示すウエハおよび外部マスク（図１８に対応）の全体断面図である。図２０は本願の前記一実施の形態に使用する外部マスクの変形例を説明するための図１９に対応する図１０のイオン注入の際のウエハと外部マスクの相互関係を示すウエハおよび外部マスクの全体断面図である。これらに基づいて、本願の前記一実施の形態の要部プロセスに関する詳細および外部マスクの変形例を説明する。
【００６５】
（１）本願の前記一実施の形態のバックグラインディング工程の詳細説明（主に図１５および図１６）：
図１５および図１６に示すように、バックグラインディング工程においては、たとえば、ウエハの表面１ａにＢＧテープ３１を貼り付けた状態で、グラインディングホイール５１（回転ホイール）をウエハ１の裏面１ｂの内部領域３０のみを、研削することによって、円形凹部４１および周辺部のリング状肉厚領域４２を形成する。なお、「内部領域３０のみ」といっても、事前に、ウエハ１全体を薄くするために、ウエハ１の裏面１ｂの全体に対して、バックグラインディングを実行することを排除するものではない。また、ウエハ１の周辺には、結晶方位表示のためのノッチ２０が設けられているが、結晶方位表示は、ノッチに限らず、オリエンテーションフラットでもよい。
【００６６】
ここで、ここで示した例をより具体的にするために、各部の寸法の一例を以下に示す。すなわち、ウエハ１の当初の厚さは、たとえば、７２５マイクロメートル程度（範囲としては、たとえば、４００から１０００マイクロメートル程度）、円形凹部４１の厚さは、たとえば、７５マイクロメートル程度（範囲としては、たとえば、耐圧にもよるが３０から１５０マイクロメートル程度）である。リング状肉厚領域４２の厚さは、この例では、当初のウエハ１の厚さと、ほぼ同じであるが、異なっても良いことは言うまでもない。また、リング状肉厚領域４２の幅は、たとえば、２ミリメートル程度（範囲としては、たとえば、１．５から２．５ミリメートル程度）である。
【００６７】
（２）本願の前記一実施の形態の外部マスク（基本形態）の詳細説明（主に図１７から図１９）：
図１０の外部マスク２３（基本形態）の詳細構造を図１７および図１８に示す。図１７および図１８に示すように、外部マスク２３は、ほぼ円形の薄膜であるイオン注入マスク領域２３ｂと、これを接着保持するリング状枠体２３ｒ（またはリング状枠部）等で構成されている。このように、イオン注入マスク領域２３ｂは、リング状枠体２３ｒによって、その周辺を保持されているので、機械的衝撃等により、マスクずれを起こすことを有効に回避することができる。ただし、イオン注入マスク領域２３ｂは、開口２３ｐの部分を除き、平坦である。なお、イオン注入マスク領域２３ｂの材料としては、たとえば、ポリイミド系樹脂膜（厚さ、たとえば、２０マイクロメートル程度）等の耐熱性有機樹脂膜を好適なものとして例示することができる。また、リング状枠体２３ｒの材料としては、たとえば、ステンレス（厚さ、たとえば、１ミリメートル程度、リング部分の幅は、たとえば、１．５ミリメートル程度）等の金属板を好適なものとして例示することができる。このようにイオン注入マスク領域２３ｂは、ポリイミド樹脂等の耐熱性有機樹脂膜で構成されているので、イオン注入の際の温度上昇等によるマスク特性の劣化を回避することができる。
【００６８】
次に、使用時のウエハ１と外部マスク２３の状態を図１９に示す。図１９に示すように、外部マスク２３は、ウエハ１の裏面１ｂの円形凹部４１（内部領域３０）に、外部マスク２３の裏面２３ｆが密着するように、取り付けられている。すなわち、外部マスク２３は、イオン注入の際には、リング状肉厚領域４２の内部の円形凹部４１に、はめ込まれているのである。このように、外部マスク２３は、イオン注入の際には、リング状肉厚領域４２の内部の円形凹部４１に、はめ込まれているので、注入時、および、搬送時におけるマスクずれを最小限に抑えることができるほか、装着も簡単である。そして、ウエハ１のリング状肉厚領域４２と、外部マスク２３のリング状枠体２３ｒ（またはリング状枠部）が、相互に、固定用粘着テープ４３によって固定されている。ここで、固定用粘着テープ４３としては、たとえば、ポリイミド系樹脂テープ等の耐熱性有機樹脂系粘着テープを好適なものとして例示することができる。すなわち、この例に於いては、外部マスク２３のイオン注入マスク領域２３ｂは、ポリイミド膜によって構成されている。なお、ポリイミド系樹脂テープの寸法としては、たとえば、幅は、例えば、５ミリメートル程度、長さは、例えば、１０ミリメートル程度、厚さは、例えば、５０マイクロメートル程度を好適なものとして例示することができる。
【００６９】
このようなマスク構造に於いては、取り付け時のウエハ＆マスク集合体の全体としての厚さが、比較的ウエハの厚さに近いので、自動搬送等の適用性が高いというメリットを有する。
【００７０】
なお、ダイオードカソードのイオン注入の際には、たとえば、図１９の状態で、ウエハ１の表面１ａ側をイオン注入装置のウエハステージに静電チャックにより吸着された状態で保持される。イオン注入は、外部マスク２３の表面２３ｄ側から行われる。枚葉装置の場合には、たとえば、Ｘ方向に、ビームがスキャンされ、Ｙ方向に、比較的低速で、ウエハがスキャン（平行移動）されることにより、ウエハ全体に不純物が導入される。一方、バッチ装置に於いては、円周上に複数セットされたウエハが高速回転（公転）しながら、円の中心が比較的低速で、平行移動して、ウエハ全体に不純物が導入される。したがって、マスクずれを最小限にする観点からは、枚葉装置が有利であり、処理能力の観点からは、バッチ装置が有利である。
【００７１】
なお、言うまでもないことであるが、機械的安定性に問題がないのであれば、粘着テープの使用は必ずしも必要ではない。
【００７２】
（３）本願の前記一実施の形態の外部マスクの変形例（Ｌ字断面型）の説明（主に図２０）
基本形態の外部マスク２３（図１７、図１８および図１９）に対する変形例（Ｌ字断面型）の外部マスク２３を使用時の状態を図２０に示す。図２０に示すように、その他の形態および材料は同一であるが、リング状枠体２３ｒ（またはリング状枠部）の断面がＬ字断面型をしている点が異なっている。リング状枠体２３ｒの材料としては、たとえば、ステンレス（厚さ、たとえば、薄い方が１ミリメートル程度で厚い方が、たとえば、２ミリメートル程度、リング部分の幅は、たとえば、内部が１．５ミリメートル程度で全体が、たとえば３．５ミリメートル程度）等の金属板を好適なものとして例示することができる。
【００７３】
このような形態とすることによって、ウエハ１と外部マスク２３の固定が強固になり、処理中のマスクずれ等の可能性を更に低減することができるメリットを有する。
【００７４】
５．本願の一実施の形態の対象デバイスである逆導通型ＩＧＢＴ（半導体装置）の原理、基本的ダイオードカソード領域のレイアウト、変形例等の説明（主に図２１から図２６）
このセクションでは、図５、図１０および図１１で説明したコレクタ領域貫通Ｎ＋領域１９（ダイオードカソード領域）の具体的形成方法、レイアウト（基本例及び変形例）、デバイス面と裏面との関係等について説明する。
【００７５】
図２１は本願発明の対象デバイスの原理を説明するための図４のセル領域内部単位周期切り取り部Ｒ２に対応するデバイス断面図である。図２２は本願発明の一実施の形態の対象デバイスである逆導通型ＩＧＢＴの裏面ダイオードカソード分布図（基本レイアウト：直交格子全面敷き詰め方式）である。図２３は本願発明の一実施の形態の対象デバイスである逆導通型ＩＧＢＴのデバイス特性を示す特性図である。図２４は図２２に対応する広域平面図（基本レイアウト：直交格子全面敷き詰め方式）である。図２５は図２２に対応する広域平面図（基本レイアウト：ミクロ空孔＆敷き詰め方式）である。図２６は図２２に対応する広域平面図（基本レイアウト：傾斜格子全面敷き詰め方式）である。これらに基づいて、本願の一実施の形態の対象デバイスである逆導通型ＩＧＢＴ（半導体装置）の原理、基本的ダイオードカソード領域のレイアウト、変形例等を説明する。
【００７６】
次に、図２１（図５に対応するセル領域８の単位周期部分のデバイス断面図）及び図２２を用いて説明する。図２１に示すように、エミッタ基準ゲート電位Ｖｇｅが内部ＭＯＳＦＥＴ部２４の閾値電圧を超えると、エミッタ領域１２からドリフト領域１６へ電子が注入されるが、これらの電子はドリフト領域１６を横断して、Ｎ型フィールドストップ領域２１に沿って、ダイオードカソード領域１９に流れ込み、最終的にコレクタ電極１８に到達する。しかし、ダイオードカソード領域１９の密度が高すぎると、Ｎ型フィールドストップ領域内の抵抗成分２５が小さいために、エミッタ基準コレクタ電位Ｖｃｅが正の値で増加して行く際に、内部ＰＮＰトランジスタのコレクタ端子側ＰＮ接合２６の電位差が十分に上昇しないため、スムーズにオンせず、いわゆるスナップバック（Ｓｎａｐ  Ｂａｃｋ）が発生する。一方、ダイオードカソード領域１９の密度が低すぎると、ダイオード５（図５）の順方向電圧降下が大きくなる。このトレードオフを解消するために、この例では、図２２に示すように、ダイオードカソード領域１９のＸ軸方向（線状ゲート電極の延在方向）におけるピッチＸＰとＹ軸方向（ゲート電極の繰り返し方向）におけるピッチＹＰを異ならせることで、内部ＰＮＰトランジスタのコレクタ端子側ＰＮ接合２６の電位差上昇とダイオードの順方向電圧降下の抑制の両立を可能とした。すなわち、Ｘ方向のピッチＸＰを十分低いダイオードの順方向電圧降下特性となるように十分に高密度に設定し、Ｙ方向のピッチＹＰを内部ＰＮＰトランジスタがスムーズにオンするように十分に低密度に設定する。
【００７７】
このようにＸＹ各方向のダイオードカソード領域１９の密度を各方向別々に最適に設定すると、図２３に示すように、ＩＧＢＴ素子部４がオンしている状態（エミッタ基準ゲート電位Ｖｇｅが正の値Ｖｇｅ（＋）、エミッタ基準コレクタ電位Ｖｃｅも正の値Ｖｃｅ（＋））、および、逆方向ダイオード５がオンしている状態の両方において、良好な特性が得られる。
【００７８】
次に、図２２に示したダイオードカソード領域１９の２次元レイアウト（基本レイアウト）のマクロ的特長について説明する。図２４に示すように、ドット状のダイオードカソード領域１９（図２４から図２６においては、図示の都合上、Ｘ軸方向のドット状のダイオードカソード領域の数をほぼ１/４にして表示している）は、Ｘ方向のピッチＸＰおよびＹ方向のピッチＹＰをそれぞれ格子定数とする直交２次元格子を形成するように、ウエハ１の裏面１ｂの全面に、多数、敷き詰められている。このようにすることによって、裏面露光におけるチップの位置（光学マスクとウエハの相対位置）が、チップ２ａとチップ２ｂのように異なる場合にも、単位チップ領域２内に含まれるダイオードカソード領域１９の総数のばらつきを低く抑えることができる。
【００７９】
特に、チップ２のＸ軸方向の辺の長さをＸ方向のピッチＸＰのほぼ整数倍とし、かつ、チップ２のＹ軸方向の辺の長さをＹ方向のピッチＹＰのほぼ整数倍とすることにより、更に、単一のチップ領域２に含まれるダイオードカソード領域１９の総数のばらつきを更に低く抑えることができる。もちろん、このようにすることは必須ではない。
【００８０】
なお、この例では、Ｘ方向のピッチＸＰはＹ方向のピッチＹＰに比べてずっと短いので、単一のチップ領域２に含まれるダイオードカソード領域１９の総数はチップ２のＸ方向のずれに対して敏感ではない。従って、チップ２のＹ軸方向の辺の長さのみをＹ方向のピッチＹＰのほぼ整数倍とすることにより、十分に、単一のチップ領域２に含まれるダイオードカソード領域１９の総数のばらつきを相当程度、低く抑えることができる。もちろん、このようにすることも必須ではない。
【００８１】
なお、ダイオードカソード領域１９の２次元レイアウトは、敷き詰め格子（図２４）、すなわち、ほぼ全部の格子点を占有するもの等に限らず、比較的自由である。そして、その径がチップ領域の短辺の半分程度の円Ｓ１，Ｓ２（その円が全てチップ領域内にあることを条件とする）等を考えたとき、これらの円（「マクロ基準円」という）がどの位置にあっても、その円に含まれるダイオードカソード領域１９の総数が大きくばらつかないようにレイアウトすることが、素子の特性ばらつきを制御する観点から、有効である。なお、この点は、もちろん、必須ではないが、マクロ的に比較的一様に分布させることにより（すなわち、チップの第２の主面のほぼ前面にダイオードカソード領域によるＸＹ２次元格子を構成させる）、設計が容易になるほか、表面と裏面の位置合わせが不要になるメリットがある。すなわち、ウエハ１の方位のみを合わせるだけで、チップ２の主軸方向をダイオードカソード領域１９が構成する格子の格子方位に一致させることができる。
【００８２】
従って、図２５（ミクロ抜き取り型）に示すように、格子点の内、幾つかを抜き取る等により、密度を調整することもできる。すなわち、ダイオードカソード領域１９の２次元レイアウトを充填行２９ｐと非充填行２９ｕを任意に組み合わせて構成することができる。この場合も、マクロ基準円が、チップ領域内部のどの位置にあっても、その円に含まれるダイオードカソード領域１９の総数が大きくばらつかないようにレイアウトすることが、素子の特性ばらつきを制御する観点から、有効である。なお、この図２５の例は、図２４（直交敷き詰め型）の例の変形例であり、ここに説明していない部分は、図２４の説明と同じである。このように、格子点の単位で、ミクロに抜き取りするので、チップと同等な領域では、比較的均一になるので、チップごとにマクロな部分を１から数箇所にわたり、ダイオードカソード領域１９が存在しない部分を作るのに比べて、逆方向ダイオードの順方向特性のばらつきを低減することができる。このメリットは、図２４から図２６の例に共通している。すなわち、単位格子単位（ミクロな領域で）で、ダイオードカソード領域１９の密度を調整しているので、ウエハ１上の多数のチップ領域２とマスク７２（図１９）の相対位置関係に係らず、単位チップ当たりのダイオードカソード領域１９の総数がほぼ一定になるので、逆方向ダイオードの順方向特性のばらつきを気にすることなく、ＩＧＢＴ特性の最適化をすることができる。
【００８３】
更に、図２４（直交敷き詰め型）のレイアウトの変形例として、図２６に傾斜敷き詰め型レイアウトを例示することができる。この例は、ダイオードカソード領域１９の各行２９は充填行２９のみで構成するが、ＸＹ格子を傾斜格子としたものである。レイアウトのしやすさを考慮すると、傾斜角は、５度以上、３０度未満が好適と考えられる。なお、傾斜角は、５度未満は、実質的に直交格子に含まれるものとする。この場合も、マクロ基準円が、チップ領域内部のどの位置にあっても、その円に含まれるダイオードカソード領域１９の総数が大きくばらつかないようにレイアウトすることが、素子の特性ばらつきを制御する観点から、有効である。また、これに図２５の例を組み合わせて、傾斜抜き取り型レイアウトとすることもできる。
【００８４】
すなわち、図２４から図２６に示すような単位格子レベルでのＸＹ方向でのダイオードカソード領域密度の設定（Ｙ方向密度をＸ方向密度よりも低くする。または、Ｙ方向ピッチをＸ方向ピッチよりも長くする）することにより、マクロ的な一様性を保ちつつ、内部バイポーラトランジスタの円滑な動作を保障することができる。設計手順としては、以下のような手法を例示することができる。
（１）まず、図２４から図２６で説明したところに従って、適切なＸＹ２次元格子構造を選択する。
（２）内部バイポーラトランジスタの円滑な動作を保障できるようにＹ方向ピッチを決める。この例では、たとえば、４００マイクロメートル程度である。通常の条件で好適な範囲としては、３００から５００マイクロメートル程度を例示することができる。
（３）次に、逆方向ダイオードの順方向特性を確保できるように、Ｘ方向ピッチを決める。この例では、たとえば、８０マイクロメートル程度である。通常の条件で好適な範囲としては、５０から２００マイクロメートル程度を例示することができる。
（４）Ｘ方向ピッチを考慮して、各ダイオードカソード領域１９の平面形状及び面積を決める。この例では、たとえば、直径が４５マイクロメートル程度の円形である。通常の条件で好適な範囲としては、１０から１００マイクロメートル程度を例示することができる。
（５）必要があれば、（２）の逆方向ダイオードの順方向特性のばらつきを更に提言するために、チップの各辺の長さと、Ｙ方向ピッチまたはＸ方向ピッチの関係を調整する。
【００８５】
６．前記実施の形態（変形例を含む）に関する補足的説明並びに全般についての考察（主に図２７）
図２７は本願の前記一実施の形態の逆導通型ＩＧＢＴの製造方法のアウトラインを説明するためのウエハの全体上面および、そのＣ−Ｃ’断面の様子を示すウエハおよび外部マスクの全体断面図である。これに基づいて、前記実施の形態（変形例を含む）に関する補足的説明並びに全般についての考察を行う。
【００８６】
（１）周辺肉厚リング薄膜ウエハ処理方式に関する考察：
裏面に周辺肉厚リングを有するウエハ１を用いて、ウエハの反りを低減した状態で処理する周辺肉厚リング薄膜ウエハ処理方式は、補強用ガラス基板等を用いずにプロセスを実行できるメリットを有する。しかし、本願発明者が検討したところによると、ウエハの裏面への通常のマスク（内部マスク）の適用は、周辺肉厚リングの存在によって、種々の問題があることが明らかとなった。
【００８７】
（２）前記一実施の形態の逆導通型ＩＧＢＴの製造方法のアウトラインの説明（主に図２７）：
そこで、前記一実施の形態の逆導通型ＩＧＢＴの製造方法においては、図２７に示すように、以下のごとくである。すなわち、前記一実施の形態の逆導通型ＩＧＢＴの製造方法のアウトラインは、
（２−１）まず、マトリクス状に多数の単位チップ領域２が形成されたウエハを準備する工程；
（２−２）ウエハ１の裏面１ｂの内部領域３０を研削することにより、薄膜化させ、リング状肉厚領域４２を残存させる工程；
（２−３）リング状肉厚領域４２を残存させた状態で、ウエハ１の裏面１ｂに外部マスク２３を取り付けて、ウエハ１の裏面１ｂ内にイオン注入する工程を含む逆導通型ＩＧＢＴの製造方法である。
【００８８】
このようにすることによって、外部マスク２３を複数回使用できるので、逐一、内部マスクを形成する工程を省略できるメリットを有する。また、周辺肉厚リング薄膜ウエハ処理方式に伴う種々のプロセス的な問題を回避することができる。
【００８９】
７．サマリ
以上本発明者によってなされた発明を実施形態に基づいて具体的に説明したが、本願の発明はそれに限定されるものではなく、その要旨を逸脱しない範囲において種々変更可能であることは言うまでもない。
【００９０】
例えば、前記実施の形態では、Ｕ−ＭＯＳＦＥＴ等のトレンチ型ゲート構造のＩＧＢＴ構造を例にとり具体的に説明したが、本願の発明はそれに限定されるものではなく、プレーナー型構造等にも全く同様に適用できることは言うまでもない。
【００９１】
なお、前記実施の形態では、Ｎ＋シリコン単結晶基板上のＮエピタキシャル層上面に主にＮチャネルデバイスを形成するものを具体的に説明したが、本願の発明はそれに限定されるものではなく、Ｐ＋シリコン単結晶基板上のＮエピタキシャル層上面にＰチャネルデバイスを形成するものでもよい。
【００９２】
また、前記実施の形態では、Ｎチャネル系ＩＧＢＴ（またはＮＰＮ系）を中心に説明したが、Ｐチャネル系ＩＧＢＴ（またはＰＮＰ系）については、構造的には、全ての領域のＰＮを置き換える操作（ＰＮ反転）を実行したものとなる。
【００９３】
また、前記実施の形態では、単一の導電型領域からなるドリフト領域を有するデバイスを中心に説明したが、ドリフト領域をスーパジャンクション構造としたものでも良いことは、言うまでもない。
【００９４】
更に、前記実施の形態では、非エピタキシャルウエハを使用して、バックグラインディング後に、裏面から高濃度不純物層を形成する例を説明したが、本願の発明はそれに限定されるものではなく、エピタキシャルウエハを使用して製造するものにも適用できることは言うまでもない。
【００９５】
また、前記実施の形態では、パンチスルー型ＩＧＢＴを具体的に説明したが、本願の発明はそれに限定されるものではなく、フィールドストップ層のないノンパンチスルー型ＩＧＢＴにも、ほぼそのまま適用できることは言うまでもない。
【符号の説明】
【００９６】
１  半導体基板（またはウエハ）
１ａ  （半導体基板の）デバイス面（第１の主面）
１ｂ  （半導体基板の）裏面（第２の主面）
１ｓ  ウエハのＮ−型基板部
２  チップまたはチップ領域
３、３ａ，３ｂ，３ｃ，３ｄ，３ｅ，３ｆ  フライバックダイオード内臓ＩＧＢＴ
４、４ａ，４ｂ，４ｃ，４ｄ，４ｅ，４ｆ  ＩＧＢＴ素子部
５、５ａ，５ｂ，５ｃ，５ｄ，５ｅ，５ｆ  フライバックダイオード部
６  直流電源
７  ３相モータ
８  セル領域
９  ガードリング
１０  エミッタメタル電極
１１  トレンチゲート
１２  Ｎ＋エミッタ領域
１３  P型ボディ領域
１４  P＋ボディコンタクト領域
１５  ゲート絶縁膜
１６  Ｎ−型ドリフト領域
１７  P＋コレクタ領域
１８  コレクタメタル電極
１９  ダイオードカソード領域（コレクタ領域貫通Ｎ＋領域）
２０  ノッチ
２１  Ｎ型フィールドストップ領域
２２  バックグラインディングで除去される部分
２４  内部ＭＯＳＦＥＴ部
２３  外部マスク
２３ｂ  外部マスクのイオン注入マスク領域
２３ｄ  外部マスクの表面
２３ｆ  外部マスクの裏面
２３ｐ  外部マスクのイオン注入マスク領域の開口
２３ｒ  外部マスクのリング状枠体（またはリング状枠部）
２５  Ｎ型フィールドストップ領域内の抵抗成分
２６  内部ＰＮＰトランジスタのコレクタ端子側ＰＮ接合
２９  コレクタ領域貫通Ｎ＋領域の行（ダイオードカソード領域の行）
２９ｐ  コレクタ領域貫通Ｎ＋領域の行（ダイオードカソード領域の充填行）
２９ｕ  コレクタ領域貫通Ｎ＋領域の行（ダイオードカソード領域の非充填行）
３０  ウエハの内部領域
３１  ＢＧテープ
３３  ダイシングテープ
４１  円形凹部
４２  リング状肉厚領域
４３  固定用粘着テープ
５１  グラインディングホイール
５２  コレクタ領域へのボロンイオン注入
５３  フィールドストップ領域への燐イオン注入
５４  コレクタ領域貫通Ｎ＋領域への燐イオン注入
Ｃ  コレクタ端子
Ｅ  エミッタ端子（エミッタパッド）
Ｇ  ゲート端子（ゲートパッド）
Ｉｃｅ  エミッタ−コレクタ間電流
ＰＸ  Ｘ方向のピッチ
ＰＹ  Ｙ方向のピッチ
Ｒ１  セル領域内部広域切り取り部
Ｒ２  セル領域内部単位周期切り取り部
Ｓ１，Ｓ２  径がチップの短辺の半分程度の円
Ｔ  セル領域繰り返し構造単位周期
Ｖｃｅ  エミッタ基準コレクタ電位
Ｖｇｅ  エミッタ基準ゲート電位
【図１】
2014107377.tif 000003
【図２】
2014107377.tif 000004
【図３】
2014107377.tif 000005
【図４】
2014107377.tif 000006
【図５】
2014107377.tif 000007
【図６】
2014107377.tif 000008
【図７】
2014107377.tif 000009
【図８】
2014107377.tif 000010
【図９】
2014107377.tif 000011
【図１０】
2014107377.tif 000012
【図１１】
2014107377.tif 000013
【図１２】
2014107377.tif 000014
【図１３】
2014107377.tif 000015
【図１４】
2014107377.tif 000016
【図１５】
2014107377.tif 000017
【図１６】
2014107377.tif 000018
【図１７】
2014107377.tif 000019
【図１８】
2014107377.tif 000020
【図１９】
2014107377.tif 000021
【図２０】
2014107377.tif 000022
【図２１】
2014107377.tif 000023
【図２２】
2014107377.tif 000024
【図２３】
2014107377.tif 000025
【図２４】
2014107377.tif 000026
【図２５】
2014107377.tif 000027
【図２６】
2014107377.tif 000028
【図２７】
2014107377.tif 000029